(57)【特許請求の範囲】
【請求項１】
一般式
【化１】
0004767712.tif 000015
（式中、Ａｒ１及びＡｒ２は、同一又は異なって、フェニル基、又はアルキル基を有するアリール基である）
で表わされるトリアリールアミン誘導体。
【請求項２】
Ａｒ１及びＡｒ２が、それぞれ
【化２】
0004767712.tif 000016
からなる群から選択される１種の置換基である請求項１に記載のトリアリールアミン誘導体。
【請求項３】
下記反応式
【化３】
0004767712.tif 000017
（式中、Ｘはハロゲン原子であり、Ａｒ１及びＡｒ２は、同一又は異なって、フェニル基、又はアルキル基を有するアリール基であり、ｍは０、ｎは１を表す）
で表わされるトリアリールアミン誘導体の製造方法であって、アミン誘導体（１０）と、ハロゲン化アリール化合物（９）とを反応させ、さらに、ハロゲン化アリール化合物（９）とは異なる構造を有するハロゲン化アリール化合物（５）を反応させることを特徴とするトリアリールアミン誘導体の製造方法。
【請求項４】
導電性基体上に、少なくとも結着樹脂と電荷輸送剤とを含む感光体層を備えた電子写真感光体であって、前記電荷輸送剤が、下記一般式
【化４】
0004767712.tif 000018
（式中、Ａｒ１及びＡｒ２は、同一又は異なって、フェニル基、又はアルキル基を有するアリール基である）
で表されるトリアリールアミン誘導体を含むことを特徴とする電子写真感光体。
【発明の詳細な説明】
【技術分野】
【０００１】
本発明は、トリアリールアミン誘導体及びその製造方法ならびに電子写真感光体に関する。
【背景技術】
【０００２】
従来から、画像形成装置等に用いられる湿式現像用電子写真感光体として、電荷輸送剤、電荷発生剤、及び結着樹脂（バインダー樹脂）等の有機感光体材料からなる有機感光体が使用されている。このような有機感光体は、従来の無機感光体に比べて、製造が容易であるとともに、感光体材料の選択肢が多様であることから、構造設計の自由度が高いという利点がある。
【０００３】
これらの有機感光体材料のうち、所定の電荷移動度を有する電荷輸送物質としては、下記式
【０００４】
【化１】
0004767712.tif 000002
【０００５】
（式中、Ph１は１以上の置換基を有するベンゼン環等、Ph２は置換基を有していてもよいベンゼン環等を表し、ｌは１〜３の整数を表す；
AR３、AR４は、同一又は異なって、置換基を有してもよいアリール基等、RR1は水素、ハロゲン原子、置換基を有してもよいアルキル基等、RR2及びRR3は、同一又は異なって、水素原子、アルキル基等を表し、ｍは１以上の整数、ｎは０又は１以上の整数、ｍ＞ｎであり、ｍとｎの和は８以下であり、ｍ＝１且つｎ＝０は除く。）
で表されるようなブタジエニルベンゼンアミン誘導体（Ａ）又はスチリル化合物（Ｂ）が知られている（例えば、特許文献１及び２参照）。
【特許文献１】特開２００５−２８９８７７（特許請求の範囲）
【特許文献２】特開平７−１８１７３４（特許請求の範囲）
【発明の開示】
【発明が解決しようとする課題】
【０００６】
しかし、特許文献１及び２に記載された化合物は、電荷移動度が不十分であるため、電子写真感光体における電荷輸送物質として使用した場合に、感度が不十分であるとともに、結着樹脂との相溶性が乏しいという問題があった。
【０００７】
本発明は上記課題に鑑みなされたものであって、結着樹脂との相溶性に優れ、良好な感度を有するとともに、長時間にわたって所定感度を維持することができるトリアリールアミン誘導体及びその製造方法ならびに電子写真感光体を提供することを目的とする。
【課題を解決するための手段】
【０００８】
本発明者らは、意外にも、窒素原子に置換された置換基を非対称としたトリアリールアミン誘導体を電荷輸送物質として用いることにより、結着樹脂との相溶性に優れ、良好な感度を示すとともに、長時間にわたって所定感度を維持することができることを見出し、本発明を完成するに至った。
【０００９】
すなわち、本発明のトリアリールアミン誘導体は、一般式（Ｉ）
【００１０】
【化２】
0004767712.tif 000003
【００１１】
（式中、Ｒ１は、置換基を２以上有するアリール基、Ｒ２〜Ｒ５は、同一又は異なって、水素原子、ハロゲン原子、アルキル基、アルコキシ基、アリール基、Ａｒ１及びＡｒ２は、同一又は異なってアリール基又は複素環基であり、ｍは０又は１〜４の整数、ｎは１〜５の整数を表し、ｍ＜ｎである）
で表わされることを特徴とする。
【００１２】
また、本発明のトリアリールアミン誘導体の製造方法は、下記反応式
【００１３】
【化３】
0004767712.tif 000004
【００１４】
（式中、Ｘはハロゲン原子であり、Ｒ１は、置換基を２以上有するアリール基、Ｒ２〜Ｒ５は、同一又は異なって、水素原子、ハロゲン原子、アルキル基、アルコキシ基、アリール基、Ａｒ１及びＡｒ２は、同一又は異なってアリール基又は複素環基であり、ｍは０又は１〜４の整数、ｎは１〜５の整数を表し、ｍ＜ｎである）
で表わされるトリアリールアミン誘導体の製造方法であって、アミン誘導体（１０）と、ハロゲン化アリール化合物（９）とを反応させ、さらに、ハロゲン化アリール化合物（９）とは異なる構造を有するハロゲン化アリール化合物（５）を反応させることを特徴とする。
【００１５】
さらに、本発明の電子写真感光体は、導電性基体上に、少なくとも結着樹脂と電荷輸送剤とを含む感光体層を備えた電子写真感光体であって、前記電荷輸送剤が、上記一般式（Ｉ）で表されるトリアリールアミン誘導体を含有することを特徴とする。
【発明の効果】
【００１６】
本発明のトリアリールアミン誘導体及びその製造方法によれば、感光層に、一般式（１）で表されるように分子内に非対称な置換アリール基を有するため、結着樹脂との相溶性を優れたものとすることができ、簡便かつ確実に、耐久性や耐溶剤性を向上させることができる。
【００１７】
また、このようなトリアリールアミン誘導体を用いた電子写真感光体によれば、感光体における電荷輸送材料の結晶化を有効に防止することができる。さらに、電荷移動度を増大させることができ、良好な感度を有するとともに、長時間にわたって所定感度を維持することができる。その結果、複写機やプリンタ等の各種画像形成装置の高速化、高性能化を実現することが可能になる。
【発明を実施するための最良の形態】
【００１８】
本発明のトリアリールアミン誘導体は、上述した一般式（Ｉ）で表わされる。
一般式（Ｉ）において、Ｒ１におけるアリール基としては、炭素数６〜１４、好ましくは６〜１０のものが挙げられる。例えば、フェニル基、ナフチル基、ビフェニル基、アントリル基、フェナントリル基等が挙げられる。なかでもフェニル基が好ましい。
【００１９】
アリール基に置換される置換基は、特に限定されるものではないが、２つ以上であり、６以下、さらに４以下が適当である。なかでも、２つであることが好ましい。また、置換基は、少なくとも1つが、窒素原子に対してオルト位に結合していることが好ましく、２つとも窒素原子に対してオルト位に結合していることが好ましい。
【００２０】
置換基は、特に限定されないが、ハロゲン原子、アルキル基、アルキレン基、アルコキシ基等が挙げられる。ハロゲン原子は、フッ素、塩素、臭素、ヨウ素原子が挙げられる。アルキル基等は、例えば、炭素原子が１〜６、好ましくは１〜４のものが挙げられる。アルキル基としては、メチル、エチル、プロピル、ｔ−ブチル、ｎ−ブチル、ペンチル、ヘプチル等が挙げられる。アルキレン基としては、エチレン、プロピレン、ブチレン等が挙げられる。アルコキシ基としては、メトキシ、エトキシ、プロポキシ、ブトキシ等が挙げられる。
【００２１】
Ｒ１の具体例としては、
【００２２】
【化４】
0004767712.tif 000005
【００２３】
等が挙げられる。
Ｒ２〜Ｒ５においては、アルキル基、アルコキシ基、アリール基は、炭素数１〜１４、好ましくは１〜１０、さらに好ましくは１〜６のものが挙げられる。
ハロゲン原子、アルキル基、アルコキシ基、アリール基としては、上述したものと同様のものが例示される。なかでも、水素原子又はハロゲン原子が好ましい。
【００２４】
Ａｒ１及びＡｒ２のアリール基及び複素環基は、炭素数３〜１４、好ましくは４〜１０のものが挙げられる。アリール基としては、上述したものと同様のものが例示される。複素環基としては、１〜２個の窒素、酸素又は硫黄原子をヘテロ原子として含む飽和又は不飽和の複素環基が挙げられる。このような複素環基としては、ピロリジン、ピペリジン、イミダゾリン、ピペラジン、フラン、テトラヒドロフラン、チオフェン、ヘキサヒドロピリミジン、ピロール、イミダゾール、オキサゾールピラジン、ピロリジノン、ピペリジノン、モルホリン等の複素環が置換基となったものが挙げられる。なかでも、アリール基が好ましく、特に、フェニル基であることが好ましい。なお、これらアリール基及び複素環基は、さらに置換基を有していてもよい。この置換基としては、ハロゲン原子、アルキル基、ハロゲン化アルキル基、アルコキシ基、アミノ基、アリールオキシ基等が挙げられる。アリールオキシ基としては、フェノキシ基が挙げられ、それ以外は、上記で例示した置換基と同様のものが挙げられる。具体的には、
【００２５】
【化５】
0004767712.tif 000006
【００２６】
等が挙げられる。
本発明のトリアリールアミン誘導体の例として、以下に示した化合物が例示される。
【００２７】
【化６】
0004767712.tif 000007
【００２８】
【化７】
0004767712.tif 000008
【００２９】
このようなトリアリールアミン誘導体は、例えば、以下の製造方法により製造することができる。
【００３０】
【化８】
0004767712.tif 000009
【００３１】
（式中、Ｘはハロゲン原子であり、Ｒ１〜Ｒ５、Ａｒ１及びＡｒ２、ｍ又はｎは上記と同義である。）
つまり、式（１０）で表わされるアミン誘導体に、（９）で表わされるハロゲン化アリール誘導体をカップリングさせ、さらに得られたアリールアミン誘導体（１１）に、（５）で表わされる別のハロゲン化アリール誘導体をカップリング反応させることにより、一般式（Ｉ）のトリアリールアミン誘導体を得ることができる。
【００３２】
ハロゲン化アリール誘導体（９）をアミン誘導体（１０）と反応させる場合、並びに、ハロゲン化アリール誘導体５）を得られたアリールアミン誘導体（１１）と反応させる場合、例えば、モル比で１〜５：５〜１程度、好ましくは、１：１程度で添加することが適している。また、これらの反応の際には、ナトリウナトリウムエトキシド、ナトリウムブトキシド等のナトリウムアルコキシド、水素化ナトリウム、水素化カリウム等の金属水素化物等を塩基として用いることが好ましい。反応時間は、特に限定されないが、例えば、１〜１０時間程度が適当である。反応温度は、８０〜１８０℃程度、さらに、１００〜１５０℃程度が好ましい。また、この反応の際に用いる溶媒としては、反応に影響を与えないものが適しており、例えば、ジエチルエーテル、テトラヒドロフラン、ジオキサン等のエーテル類；塩化メチレン、クロロホルム、ジクロロエタン等のハロゲン化炭化水素；ベンゼン、トルエン、キシレン等の芳香族炭化水素、ジメチルホルムアミド等が挙げられる。
【００３３】
なお、（９）で表わされるハロゲン化アリール誘導体及び（５）で表わされる別のハロゲン化アルール誘導体は、それぞれ以下の製造方法により製造することができる。以下の反応式においては、説明を容易にするために、ハロゲン化アリール誘導体（９）及び（５）が、それぞれ、特定の置換基Ｒ２〜Ｒ５、Ａｒ１及びＡｒ２、ｍ及びｎを有する化合物として表わしているが、上記の定義に対応する置換基を有する化合物としても、同様に合成し得る。
【００３４】
【化９】
0004767712.tif 000010
【００３５】
（式中、Ｘ及びＸ’はハロゲン原子である）
例えば、まず、式（６）で表わされるハロゲン化ベンゼン誘導体に、（２）で表わされる亜リン酸トリエチルを適当な溶媒中に添加して反応させることが好ましい。この場合、ハロゲン化アリール（６）と亜リン酸トリエチル（２）とは、モル比で、１：１〜４程度、さらに、１：２程度で反応させることが好ましい。また、反応温度は通常８０〜１６０℃程度、反応時間は１〜１０時間程度が適当である。反応に使用する溶媒は、上述した溶媒と同様のものが挙げられる。
【００３６】
次いで、wittig反応により、得られたリン酸エステル誘導体（７）に、ホルミル化されたハロゲン化ベンゼン誘導体（８）を反応させる。この場合、リン酸エステル誘導体（７）と、ホルミル化されたハロゲン化ベンゼン誘導体（８）とを、モル比で１：１〜３程度、さらに、１：２程度で反応させることが好ましい。また、反応温度は通常−３０〜２０℃程度、反応時間は５分〜４時間程度が適当である。wittig反応に用いる試薬としては、上述した塩基を用いることができる。
【００３７】
なお、式（５）で表わされるハロゲン化アリール誘導体（５）も、上記の方法に準じて製造することができる。
本発明の電子写真感光体は、一般に、導電性基体上に感光体層を形成することにより構成される。導電性基体は、基体自体が導電性を有するか、あるいは基体の表面が導電性を有していればよく、種々の材料を使用することができる。例えば、鉄、アルミニウム、銅、スズ、白金、銀、バナジウム、モリブデン、クロム、カドミウム、チタン、ニッケル、パラジウム、インジウム、ステンレス鋼、真鍮等の金属又はこれらの金属が蒸着又はラミネートされたプラスチック材料、カーボンブラック等の導電性微粒子が分散されてなるプラスッチック材料、ヨウ化アルミニウム、酸化スズ、酸化インジウム等で被覆されたガラス等が挙げられる。導電性基体の形状は、使用する画像形成装置の構造に合わせて、シート状、ドラム状等のいずれであってもよいが、使用に際して十分な機械的強度を有するものが好ましい。
【００３８】
感光体層は、単層型であってもよいし、２層以上で機能分離した積層型であってもよい。単層型の感光体層の厚さは、通常、５〜１００μｍの範囲内の値であり、好ましくは１０〜５０μｍの範囲内の値である。積層型の感光体層は、例えば、電荷発生層が０．０１〜５μｍ程度、好ましくは０．１〜３μｍ程度であり、電荷輸送層が２〜１００μｍ、好ましくは５〜５０μｍ程度である。
【００３９】
なお。電子写真感光体は、導電性基体と感光層との間に、感光体の特性を阻害しない範囲でバリア層が形成されていてもよいし、感光層の表面に、保護層が形成されていてもよい。
【００４０】
１．単層型感光体
感光層は、少なくとも、電荷輸送剤（例えば、正孔輸送剤）として一般式（Ｉ）のトリアリールアミン誘導体と、結着樹脂と、任意に電荷発生剤及び／又は他の電荷輸送剤とを適当な溶媒に溶解又は分散させ、得られた塗布液を導電性基体上に塗布し、乾燥させることにより形成することができる。単層型感光体は、単独の構成で正負いずれの帯電型にも適用可能であり、層構成が簡単であって、生産性に優れている。
【００４１】
（１）正孔輸送剤
本発明の電子写真感光体は、正孔輸送剤として、一般式（Ｉ）のトリアリールアミン誘導体を含有する。この化合物は、上述したとおりである。
【００４２】
また、従来公知の正孔輸送剤を併用してもよい。例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物や、縮合多環式化合物が挙げられる。具体的には、特開２００６−８６７０号公報及び特開２００５−３０６７４４号公報等に記載されているＨＴＭ−１〜ＨＴＭ−１３等を使用することができる。
【００４３】
正孔輸送剤は、感度を向上させ、結晶化を防止して適当な成膜特性を得るという観点から、結着樹脂１００重量部に対して、１０〜８０重量部で含有されることが好ましい。
（２）電子輸送剤
電子輸送剤としては、公知の電子輸送剤のいずれを用いてもよい。例えば、ナフタレンカルボン酸ジイミド誘導体、ナフトキノン誘導体、アゾキノン誘導体、ジフェノキノン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等が挙げられる。これらは単独で又は２種以上を組み合わせて用いることができる。具体的には、下記式で表される化合物（ＥＴ−１〜ＥＴ−３）が挙げられる。
【００４４】
【化１０】
0004767712.tif 000011
【００４５】
電子輸送剤は、感度を向上させ、結晶化を防止して適正な成膜性を得るという観点から、結着樹脂１００重量部に対して、１０〜１００重量部含有させることが適当である。
なお、電子輸送剤の添加量を定めるにあたり、前述した正孔輸送剤の添加量を考慮することが好ましい。例えば、感度の向上という観点から、電子輸送剤（全ＥＴＭ）の添加割合（全ＥＴＭ／全ＨＴＭ）を、正孔輸送剤（全ＨＴＭ）に対して、０．２５〜１．３とすることが好ましい。
【００４６】
（３）電荷発生剤
電荷発生剤としては、無金属フタロシアニン（τ型又はｘ型）、チタニルフタロシアニン（α型又はＹ型）、ヒドロキシガリウムフタロシアニン（Ｖ型）、及びクロロガリウムフタロシアニン（II型）、オキソチタニルフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコン等の無機光導電剤料等が挙げられる。これらは単独で又は２種以上を組み合わせて用いることができる。これらの化合物を電荷発生剤として用いることにより、正孔輸送剤及び電子輸送剤を併用した場合に、感度特性、電気特性及び安定性等をより向上させることができる。具体的には、特開２００６−８６７０号公報及び特開２００５−３０６７４４号公報等に記載されているフタロシアニン系顔料（ＣＧＭ−Ａ〜ＣＧＭ−Ｄ）が挙げられる。
【００４７】
電荷発生剤は、量子収率を高めるとともに、赤色及び赤外ないし近赤外領域に吸収波長を有する光に対する吸光係数をも維持し、電子写真感光体の感度、電気特性、安定性等を向上させるという観点から、結着樹脂１００重量部に対して、０．２〜４０重量部含有させることが適当である。
【００４８】
また、電荷発生剤を用いる場合には、例えば、Ｃ．Ｉピグメントオレンジ１６等の分散補助剤を添加してもよい。分散補助剤を添加すると電荷発生剤の溶液中での分散性を向上させ、塗工溶液のポットライフを長くすることができる。
この場合の添加量は、全電荷発生剤１００重量部に対して、３０〜２００重量部含有させることが適当である。
【００４９】
（４）結着樹脂
結着樹脂は、当該分野の結着樹脂として使用されるものであれば特に限定されるものではなく、種々のものを使用することができる。例えば、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、ポリエステル樹脂、アルキド樹脂、ポリアミド樹脂、ポリウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂；シリコーン樹脂、エポキシ樹脂、フェノール樹脂、尿素樹脂、メラミン樹脂、その他架橋性の熱硬化性樹脂；エポキシアクリレート、ウレタン−アクリレート等の光硬化型樹脂等が挙げられ利。
【００５０】
（５）添加剤
感光体層には、上記各成分の他に、電子写真特性に悪影響を与えない範囲で、従来公知の種々の添加剤、例えば、酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を添加してもよい。また、感光体層の感度を向上させるために、例えば、テルフェニル、ハロナフトキノン類、アセナフチレン等の公知の増感剤を電荷発生剤と併用してもよい。
【００５１】
（６）製造方法
感光体層は、上述した電荷発生剤、電荷輸送剤、結着樹脂等を適当な溶剤とともに、公知の方法、例えば、ロールミル、ボールミル、アトライタ、ペイントシェーカー、超音波分散機等を用いて分散混合して分散液を調製し、これを公知の手段により導電性基体表面に塗布して乾燥させることにより形成することができる。
【００５２】
分散液を作るための溶剤としては、種々の有機溶剤が使用可能であり、例えば、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル,ジオキサン、ジオキソラン等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等が挙げられる。これらの溶剤は単独又は２種以上を混合して用いることができる。
【００５３】
また、電荷輸送剤や電荷発生剤の分散性、感光体層表面の平滑性を良くするために界面活性剤、レベリング剤等を使用してもよい。
２．積層型感光体
積層型感光層は、導電性基体上に、蒸着又は塗布等の手段によって、電荷発生剤を含有する電荷発生層を形成し、この電荷発生層上に、正孔輸送剤と、結着樹脂とを含有する塗布液を塗布し、乾燥させて電荷輸送層を形成することによって作製される。また、導電性基体上に電荷輸送層を形成し、その上に電荷発生層を形成してもよい。ただし、電荷発生層は、電荷輸送層に比べて膜厚がごく薄いため、その保護のために、電荷発生層上に電荷輸送層を形成することがより好ましい。
【００５４】
積層型感光体は、電荷発生層及び電荷輸送層の形成順序と、電荷輸送層に使用する電荷輸送剤の種類によって、正負いずれの帯電型となるかが選択される。例えば、導電性基体上に電荷発生層を形成し、その上に電荷輸送層を形成した場合において、電荷輸送層における電荷輸送剤として正孔輸送剤を使用した場合には、感光体は負帯電型となる。この場合、電荷発生層には電子輸送剤を含有させてもよい。積層型とすることにより、感光体の残留電位を大きく低下させ、感度を向上させることができる。
【００５５】
電荷発生剤、正孔輸送剤、電子輸送剤、結着樹脂等は、単層型感光体と基本的に同様のものを使用することができる。ただし、積層型感光体の場合、電荷発生剤の添加量については、電荷発生層を構成する結着樹脂１００重量部に対して、０．５〜１５０重量部含有させることが好ましい。
本発明の電子写真感光体は、例えば、図１に示す画像形成装置によって使用することができる。
【００５６】
電子写真感光体１は、支持基体１０上に感光層１１が形成されて構成されており、その軸心１３が、駆動手段１４と、ギア、プーリを介して接続されており一方向（矢印Ａの向き）に定速度で回転するようになっている。
【００５７】
この感光体１の周辺にはその駆動方向、つまり回転方向に沿って主帯電手段２、露光手段３、現像手段４、転写手段５がこの順序で設けられている。
また、図1に示されるように、必要に応じて分離手段６、除電手段７、クリーニング手段９が設けられていてもよい。
【００５８】
さらに、この画像形成装置には、定着手段１２が設置されており、トナー像が転写された転写媒体８に対して、トナー像の定着を施す。
画像形成の際は、まず帯電手段２により電子写真感光体１表面は一様に帯電される。次いで、露光手段３より露光軸３１に沿って電子写真感光体1表面が露光され、原稿画像に対応した静電潜像が形成される。
【００５９】
その後、現像手段４により、静電潜像に対応する部分にトナーが付着して現像される。
続いて、転写手段５により、搬送（矢印Ｂの向き）されてくる転写媒体8上に感光体1表面のトナー像が転写される。転写後の転写媒体８は、分離手段６で電子写真感光体1から分離された後、定着手段１２によりトナー定着される。
【００６０】
転写後、転写媒体８に転写しきれず電子写真感光体１表面に残ったトナーは、クリーニング手段９によって除去される。
その後、電子写真感光体1表面の残留電位が、除電手段７からの除電光７１により除去され、再び帯電手段２により帯電される。
【００６１】
以下に本発明のトリアリールアミン誘導体及び電子写真感光体の実施例を説明する。
［実施例１］
（トリアリールアミン誘導体の合成）
以下の反応に従って、トリアリールアミン誘導体としてＨＴ−１で表わす化合物を製造した。
【００６２】
【化１１】
0004767712.tif 000012
【００６３】
まず、２００ｍＬフラスコに、化合物１（２０ｇ、０．０９８モル）と亜リン酸トリエチル２（３０ｇ、０．１８モル）を秤量し、１８０℃にて、８時間反応させ、冷却した後、過剰な亜リン酸トリエチルを減圧留去して、白色油状物質３（２６．９６ｇ、収率９０％）を得た。
【００６４】
次いで、５００ｍＬの２口フラスコに、０℃にて、得られた油状物質３（１５ｇ、０．０４９モル）を入れ、アルゴン置換を行い、さらに、１００ｍＬの乾燥ＴＨＦ、２８％ナトリウムメトキシド（１５．２ｇ、０．０７９モル）を入れて、３０分間攪拌した。その後、３００ｍｌの乾燥ＴＨＦに溶解した弁図アルデヒド４（６ｇ、０．０５７モル）を導入し、室温にて１２時間攪拌した。得られた反応液をイオン交換水に注ぎ、トルエンにて抽出後、有機層をイオン交換水にて５回洗浄した。続いて、得られた有機層を無水硫酸ナトリウムにて乾燥後、溶媒を留去した。残渣をトルエン／メタノール＝２０ｍｌ／１００ｍｌにて精製し、白色結晶５（１０．５６７２ｇ、収率８５％）を得た。
【００６５】
同様に、化合物６から化合物７（収率８６％）を得、さらに化合物７から白色固体として化合物９（収率８２％）を得た。
続いて、２Ｌの２口フラスコに、化合物９（２１．５ｇ、０．０７６モル）、２−（ジシクロヘキシルホスフィノ）ビフェニル（０．０６６ｇ、０．０１９ミリモル）、トリスジベンジリデンアセトンジパラジウム（０．０８６ｇ、０．０９４ミリモル）、ｔ−ＢｕＯＮａ（７．６８ｇ、０．０８モル）、化合物１０（１０．２ｇ、０．０７６モル）、ｏ−キシレン５００ｍｌを入れ、アルゴン置換して、１２０℃にて５時間攪拌した後、室温まで冷却した。反応液中の有機層をイオン交換水で３回洗浄し、有機層に無水硫酸ナトリウム及び活性白土を加え、乾燥及び吸着処理し、キシレンを減圧留去した。得られた残渣をカラムクロマトグラフィー（クロロホルム／ヘキサン展開）にて精製し、化合物１１として、固体（収量２１．７ｇ、収率８５％）を得た。
【００６６】
次いで、３００ｍＬの２口フラスコに、化合物５（４．６９ｇ、０．０１８モル）、２−（ジシクロヘキシルホスフィノ）ビフェニル（０．０１６ｇ、０．０４５ミリモル）、トリスジベンジリデンアセトンジパラジウム（０．０２１ｇ、０．０２３ミリモル）、ｔ−ＢｕＯＮａ（２．８８ｇ、０．０３モル）、化合物１１（６．１ｇ、０．０１８モル）、ｏ−キシレン２００ｍｌを入れ、アルゴン置換して、１２０℃にて３時間攪拌した後、室温まで冷却した。反応液中の有機層を交換水で３回洗浄し、有機層に無水硫酸ナトリウム及び活性白土を加え、乾燥及び吸着処理し、キシレンを減圧留去した。得られた残渣をカラムクロマトグラフィー（クロロホルム／ヘキサン展開）にて精製し、最終精製物として、化合物ＨＴ−１として、黄色結晶（収量７ｇ、収率７５％）を得た。
【００６７】
（電子写真感光体の作製）
正孔輸送剤として、得られたトリアリールアミン誘導体（上記式中、ＨＴ−１で表される化合物）を６０重量部と、電荷発生剤として、Ｘ型無金属フタロシアニン（ＣＧＭ−Ａ）を５重量部と、結着樹脂として、Ｚ型ポリカーボネート樹脂１００重量部と、レベリング剤としてのジメチルシリコーンオイルであるＫＦ−９６−５０ＣＳ（信越化学工業製）を０．１重量部とを、溶媒としてテトラヒドロフラン８００重量部に添加した。次いで、ボールミルを用いて５０時間混合分散して、感光層用の塗布液を調製した。得られた塗布液を、直径３０ｍｍ、長さ２５４ｍｍの導電性基材導電性基材（アルミニウム素管）上に、ディップコート法にて塗布し、１００℃、３０分間の条件で熱風乾燥して、膜厚２５μｍの単層型感光層を有する電子写真感光体を得た。
【００６８】
（評価）
得られた電子写真感光体における初期電気特性、すなわち、初期表面電位（Ｖo）、半減露光量（Ｅ1/2）及び残留電位（Ｖr）を測定した。
【００６９】
まず、ドラム感度試験機（ＧＥＮＴＥＣ社製）を用いて、表面電位が＋７００Ｖ（Ｖ０）になるように帯電させて、初期表面電位（Ｖo）を測定した。
次いで、帯電させた状態で、ハロゲンランプの光からバンドパスフィルターを用いて取り出した波長７８０ｎｍの単色光（半値幅：２０ｎｍ、光強度：１．５μＪ／ｃｍ2）を、感光体表面に照射し、光体の表面電位が初期表面電位の１／２になるのに要した時間ｔ1/2（ｓｅｃ）を測定し、正帯電時の半減露光量ＥP1/2（μJ／ｃｍ2）を式（１）により求めた。
【００７０】
ＥP1/2＝Ｉ×ｔ1/2  ・・・式（１）
さらに、露光開始から０．５秒経過した時点での表面電位を測定し、それを残留電位（Ｖr）とした。それぞれ得られた結果を、表１に示す。
【００７１】
［実施例２〜４］
実施例２〜４では、実施例１の塗布液中に、電子輸送剤として、表２に示す化合物を添加した以外は、実質的に実施例１と同様にして電子写真感光体を作製し、評価した。その結果を表１に示す。
【００７２】
［比較例１〜８］
比較例１〜８では、正孔輸送材料として、以下の式
【００７３】
【化１２】
0004767712.tif 000013
【００７４】
に示す化合物を用いた以外は、実質的に実施例１と同様にして電子写真感光体を作製し、評価した。その結果を表１に示す。
【００７５】
【表１】
0004767712.tif 000014
【００７６】
表中、初期表面電位、残留電位及び半減露光量における×は、結晶化のため評価できなかったことを示す。
表２によれば、窒素原子に置換された置換基を非対称としたトリアリールアミン誘導体を電荷輸送物質として用いることにより、結着樹脂との相溶性に優れ、良好な感度を、長時間にわたって維持することが確認された。
【産業上の利用可能性】
【００７７】
本発明のトリアリールアミン誘導体は、結着樹脂との相溶性及び感度が要求される電荷輸送材料として、例えば、種々の分野に利用することができる。感度を維持するとともに、複写機やプリンタ等の各種画像形成装置の電子写真感光体のほか、太陽電池、エレクトロルミネッセンス素子等の種々の分野での利用が可能である。
【図面の簡単な説明】
【００７８】
【図１】本発明の電子写真感光体を備えた画像形成装置を説明するための概略模式図である。
【符号の説明】
【００７９】
１  電子写真感光体
２  主帯電手段
３  露光手段
４  現像手段
５  転写手段
６  分離手段
７  除電手段
８  転写媒体
９  クリーニング手段
１０  支持基体
１１  感光層
１２  定着手段
１３  軸心
１４  駆動手段
３１  露光軸
７１  除電光
【図１】
0004767712.tif 000019